СЕЛЕКТИВНОЕ ОТДЕЛЕНИЕ НИТРОЗОСОДЕРЖАЩИХ СОЕДИНЕНИЙ

1. Способ удаления нитрозосодержащего соединения из материала, содержащего соединение, указанный способ включает взаимодействие материала с адсорбирующим не подвергнутым молекулярному впечатыванию полимером некислотного мономера и сшивающего реагента, содержащих полярные функциональные группы, одна из которых является гидрофильной, вторая из которых является гидрофобной.
2. Способ по п. 1, в котором фрагменты сшивающего реагента в полимере находятся в молярном избытке по отношению к количеству фрагментов мономера.
3. Способ по п. 2, в котором фрагменты сшивающего реагента и мономера соответственно содержатся в полимере в молярном отношении, составляющем от 3:1 до 10:1.
4. Способ по п. 2, в котором молярное отношение фрагментов сшивающего реагента и мономера составляет от 4:1 до 6:1.
5. Способ по п. 1, в котором некислотный мономер выбран из группы, включающей 2-гидроксиэтилметакрилат (ГЭМА), глицеринмоноакрилат, глицеринмонометакрилат, 2-(4-винилфенил)-1,3-пропандиол, акриламид, метакриламид, N-метилакриламид и их смеси, и сшивающий реагент является гидрофобным.
6. Способ по п. 1, в котором некислотным мономером является диэтиламиноэтилметакрилат (ДЭАЭМ) и сшивающий реагент является гидрофобным.
7. Способ по п. 1, в котором некислотный мономер выбран из группы, включающей 2-гидроксипропилметакрилат и 3-гидроксипропилметакрилат и их смеси, и сшивающий реагент является гидрофобным.
8. Способ по п. 5, 6 или 7, в котором сшивающий реагент выбран из группы, включающей этиленгликольдиметакрилат (ЭДМА), триметилолпропантриметакрилат ("ТРИМ"), тетраметиленгликольдиметакрилат, N,N′-метиленбисакриламид, N,N′-этиленбисакриламид, N,N′-бутиленбисакриламид, N,N′-гексаметиленбисакриламид и их смеси.
9. Способ по п. 1, в котором некислотный мономер выбран из группы, включающей стирол, 2-винилпиридин, 2-этилгексилакрилат (ЭГА), бутилметилакрилат (БМА), метилметакрилат и их смеси, и сшивающий реагент является гидрофильным.
10. Способ по п. 1, в котором некислотный мономер выбран из группы, включающей метилстирол, этилстирол, винилтолуол и их смеси, и сшивающий реагент является гидрофильным.
11. Способ по п. 9 или 10, в котором сшивающий реагент выбран из группы, включающей ди(этиленгликоль)диметакрилат ("ДЭДМА"), пентаэритриттетраакрилат, три(этиленгликоль)диметакрилат, тетра(этиленгликоль)диметакрилат, поли(этиленгликоль)диметакрилат и пентаэритриттриакрилат (ПЭТРА) и их смеси.
12. Способ по любому из пп. 1-4, в котором полимером является сополимер 2-гидроксиэтилметакрилата (ГЭМА) и гидрофобного сшивающего реагента.
13. Способ по любому из пп. 1-4, в котором полимером является сополимер 2-гидроксиэтилметакрилата (ГЭМА) и этиленгликольдиметакрилата (ЭДМА).
14. Способ по любому из пп. 1-4, в котором полимером является сополимер 2- или 3-гидроксипропилметакрилата (ГПМА) и гидрофобного сшивающего реагента.
15. Способ по любому из пп. 1-4, в котором полимером является сополимер 2- или 3-гидроксипропилметакрилата (ГПМА) и этиленгликольдиметакрилата (ЭДМА).
16. Способ по пп. 1-7, 9 и 10, в котором полимер является результатом полимеризации с использованием более 1,75 мас. % инициатора в пересчете на массу мономеров.
17. Способ по п. 16, в котором полимер является результатом полимеризации с использованием 1,75-10 мас. % инициатора в пересчете на массу мономеров.
18. Способ по п. 16, в котором полимер является результатом полимеризации с использованием 2,5-5 мас. % инициатора в пересчете на массу мономеров.
19. Способ по п. 16, в котором полимер является результатом полимеризации с использованием лауроилпероксида, бензоилпероксида или другого органического пероксидного инициатора или 2,2′-азобис(2-метилпропионитрила) ("AIBN"), 2,2′-азобис(2-метилбутиронитрила) ("AMBN") или другого свободнорадикального инициатора.
20. Способ по пп. 1-7, 9 и 10, в котором полимер находится в форме пористых шариков.
21. Способ по п. 20, в котором шарики обладают средним диаметром, равным 10-1000 мкм.
22. Способ по п. 20, в котором шарики обладают средним диаметром, равным 10-100 мкм.
23. Способ по п. 20, в котором шарики содержат <10 об. % мелких частиц диаметром <10 мкм.
24. Способ по п. 20, в котором шарики обладают объемом пор, равным 0,2-1,5 мл/г.
25. Способ по п. 20, в котором шарики обладают объемом пор, равным 0,5-1,5 мл/г.
2
26. Способ по п. 20, в котором шарики обладают площадью поверхности БЭТ, равной 20-500 м/г.
2
27. Способ по п. 20, в котором шарики обладают площадью поверхности БЭТ, равной 50-500 м/г.
28. Способ по п. 20, в котором шарики обладают средним диаметром пор, равным 30-300 Å.
29. Способ по п. 20, в котором шарики обладают средним диаметром пор, равным 50-200 Å.
30. Способ по п. 20, в котором шарики дополнительно включают остатки поливинилового спирта.
31. Способ по пп. 1-7, 9 и 10, в котором материал представляет собой табак или его производное.
32. Способ по п. 31, в котором:
табак обрабатывают экстрагирующей жидкостью с получением экстракта;
экстракт обрабатывают полимером; и
материал, оставшийся в экстракте, повторно объединяют с табачным материалом.
33. Способ по п. 32, в котором полимер промывают после обработки экстракта и никотин извлекают из промывочных растворов.
34. Способ по п. 33, в котором никотин из промывочных растворов повторно объединяют с обработанной жидкостью.
35. Способ по п. 31, включающий:
получение листового табака;
обработку листьев полимером для уменьшения содержания СТНА в листьях;
изготовление из них предназначенного для потребления табачного продукта; и
поставку табачного продукта потребителю, так чтобы доставить никотин.
36. Способ по пп. 1-7, 9 и 10, образующий часть анализа, обнаружения, количественного определения, отделения, экстракции, хроматографии, приготовления образца, химических сенсоров или твердофазной экстракции.
37. Способ по п. 36, применяющийся к биологической жидкости.
38. Способ по п. 31, в котором табачный продукт получают термическим разложением материала, содержащего табак, заменитель табака или их смесь.
39. Способ по п. 38, в котором табачный продукт получают нагревом материала до температуры, меньшей температуры его горения.
40. Способ по п. 38, в котором табачный продукт получают сжиганием материала.
41. Табачный продукт, включающий табак и полимер по пп. 1-7, 9 и 10.
42. Курительное изделие, включающее полимер по пп. 1-7, 9 и 10.
43. Фильтр для табачного дыма для курительного изделия, включающий полимер по пп. 1-7, 9 и 10.
44. Пористые шарики из не подвергнутого молекулярному впечатыванию полимера некислотного мономера и сшивающего реагента, содержащих полярные функциональные группы, одна из которых является гидрофильной, вторая из которых является гидрофобной, и дополнительно содержащего остатки поливинилового спирта.
45. Пористые шарики по п. 44 и такие, как дополнительно определено в любом из пп. 21-30.
46. Способ получения шариков по п. 44, способ включает суспензионную полимеризацию (а) мономерной фазы, содержащей порообразователь, инициатор, некислотный мономер и сшивающий реагент, содержащие полярные функциональные группы, одна из которых является гидрофильной, вторая из которых является гидрофобной, и (b) водной фазы, содержащей поливиниловый спирт в таком количестве, что остатки поливинилового спирта находятся в шариках.
47. Способ по п. 46, который проводят в присутствии неполярного порообразователя.
48. Способ по п. 47, в котором порообразователем является толуол.
49. Способ по п. 46, в котором количество поливинилового спирта равно 2,5-4,5 мас. % в пересчете на массу мономеров.
50. Способ по п. 46, в котором количество инициатора равно 1,75-10 мас. % в пересчете на массу мономеров.
51. Способ по п. 46, в котором полимер является результатом полимеризации с использованием 2,5-5 мас. % инициатора в пересчете на массу мономеров.
52. Способ получения молекулярно впечатанных полимерных шариков, который включает суспензионную полимеризацию некислотного мономера и сшивающего реагента, содержащих полярные функциональные группы, одна из которых является гидрофильной, вторая из которых является гидрофобной, в присутствии структурного аналога СТНА и поливинилового спирта с получением молекулярно впечатанного полимера, связанного со структурным аналогом СТНА и содержащего остатки поливинилового спирта, и удаление структурного аналога СТНА из шариков.
53. Молекулярно впечатанные пористые шарики полимера некислотного мономера и сшивающего реагента, содержащих полярные функциональные группы, одна из которых является гидрофильной, вторая из которых является гидрофобной, и дополнительно содержащего остатки поливинилового спирта.
54. Табак, табачный продукт или курительное изделие, содержащее табачный материал с уменьшенным содержанием нитрозаминов по сравнению с никотином, уменьшение обеспечивают путем обработки табачного материала водой или другой экстрагирующей жидкостью с получением экстракта, обработки экстракта селективным адсорбентом - не подвергнутым молекулярному впечатыванию полимером некислотного мономера и сшивающего реагента, содержащих полярные функциональные группы, одна из которых является гидрофильной, вторая из которых является гидрофобной, и объединение материала, оставшегося в экстракте, с табачным материалом.
55. Набор, включающий шарики полимера некислотного мономера и сшивающего реагента, содержащих полярные функциональные группы, одна из которых является гидрофильной, вторая из которых является гидрофобной, полимер содержит остатки поливинилового спирта и более селективен по отношению по меньшей мере к одному нитрозосодержащему соединению, чем по отношению к никотину, и дополнительно включающий один или большее количество следующих объектов:
(а) инструкции по применению шариков для проведения по меньшей мере одного из следующих действий: анализа, обнаружения, количественного определения, отделения, экстракции, уменьшения содержания или удаления нитрозосодержащих соединений, содержащихся в образце;
(b) колонку для твердофазной экстракции ("ТФЭ"), хроматографии или другой методики фильтрования;
(c) некоторое количество любых из указанных выше шариков, разделенное на отдельные порции, пригодные для загрузки в колонку для фильтрования;
(d) колонку для ТФЭ, хроматографии или другого фильтрования, заполненную некоторым количеством любых из указанных выше шариков;
(e) реагенты для кондиционирования колонки;
(f) реагенты для элюирования колонки и регенерации шариков; и
(g) один или большее количество следующих объектов: шпатель, мерный цилиндр, стакан или другое средство для операций с ингредиентами.
56. Набор по п. 55, к которому относится по меньшей мере одно из следующих:
(a) шарики содержат остатки поливинилового спирта;
(b) шарики являются молекулярно впечатанными и предназначены для удаления нитрозосодержащих соединений из содержащего их материала;
(c) шарики могут удалять нитрозосодержащие соединения из содержащего их материала, но не являются молекулярно впечатанными;
(d) некислотный мономер выбран из группы, включающей 2-гидроксиэтилметакрилат (ГЭМА), 2-гидроксипропилметакрилат, 3-гидроксипропилметакрилат, глицеринмоноакрилат, глицеринмонометакрилат, 2-(4-винилфенил)-1,3-пропандиол, акриламид, N-метилакриламид и их смеси, и сшивающий реагент является гидрофобным;
(e) сшивающий реагент выбран из группы, включающей этиленгликольдиметакрилат (ЭДМА), триметилолпропантриметакрилат ("ТРИМ"), тетраметиленгликольдиметакрилат, N,N′-метиленбисакриламид, N,N′-этиленбисакриламид, N,N′-бутиленбисакриламид, N,N′-гексаметиленбисакриламид и их смеси;
(f) некислотный мономер выбран из группы, включающей стирол, метилстирол, этилстирол, 2-винилпиридин, винилтолуол, этилгексилакрилат (ЭГА), бутилметилакрилат (БМА), метилметакрилат и их смеси, и сшивающий реагент является гидрофильным;
(g) сшивающий реагент выбран из группы, включающей N,N′-метиленбисакриламид, ди(этиленгликоль)диметакрилат ("ДЭДМА"), пентаэритриттетраакрилат, три(этиленгликоль)диметакрилат, тетра(этиленгликоль)диметакрилат, поли(этиленгликоль)диметакрилат и пентаэритриттриакрилат (ПЭТРА) и их смеси;
(h) полимером является сополимер 2-гидроксиэтилметакрилата (ГЭМА) и гидрофобного сшивающего реагента;
(i) полимером является сополимер 2-гидроксиэтилметакрилата (ГЭМА) и этиленгликольдиметакрилата (ЭДМА);
(j) полимером является сополимер 2- или 3-гидроксипропилметакрилата (ГПМА) и гидрофобного сшивающего реагента;
(k) полимером является сополимер 2- или 3-гидроксипропилметакрилата (ГПМА) и этиленгликольдиметакрилата (ЭДМА);
(l) фрагменты сшивающего реагента в полимере находятся в молярном избытке по отношению к количеству фрагментов мономера; или
(m) фрагменты сшивающего реагента и мономера содержатся в полимере в молярном отношении, составляющем от 3:1 до 10:1; или
(n) молярное отношение фрагментов сшивающего реагента и некислотного мономера в полимере составляет от 4:1 до 6:1.